(57)【要約】【課題】コンパクト化のために折り畳んでもシワを形成しない携帯型スクリーン用生地。【解決手段】透明性の繊維から構成される編物からなる表面および反射性の繊維から構成される編物からなる裏面を有してなる携帯型スクリーン用生地。【選択図】なし【特許請求の範囲】
【請求項１】
透明性の繊維から構成される編物からなる表面および反射性の繊維から構成される編物からなる裏面を有してなる携帯型スクリーン用生地。
【請求項２】
繊維が、異形断面を有する請求項１に記載の携帯型スクリーン用生地。
【請求項３】
表面の編物を構成する繊維が、異形断面を有する請求項１に記載の携帯型スクリーン用生地。
【請求項４】
スクリーン用生地の裏面側に、さらに樹脂層を有してなる請求項１〜３のいずれかに記載の携帯型スクリーン用生地。
【発明の詳細な説明】
【０００１】
【発明の属する技術分野】
本発明は、光を投射した側からスクリーン上の画像を見る反射型のスクリーンに関し、さらに詳しくは、持ち運ぶ際にスクリーンを折り畳むことができる携帯型スクリーンに関する。
【０００２】
【従来の技術】
最近のＡＶ機器の普及により、映像をスクリーンに写しながら、会議やプレゼンテーションを行う機会が増大しており、スクリーンを携帯する機会も増大している。
携帯の際にスクリーンをコンパクトに収納するためには、従来、スクリーンを巻き取るしかなかった。なぜなら通常のスクリーンは、シート若しくはフィルム（例えば、特許文献１参照）または織物（例えば、特許文献２参照）から構成されており、さらにコンパクトにしようと折り畳んでしまうと、スクリーン表面にシワが残るからである。
しかし、携帯型スクリーンのさらなるコンパクト化に対する要求が存在する。
【０００３】
【特許文献１】
特開平１１−０９５３２５号公報
【０００４】
【特許文献２】
特許第２７６２６７５号公報
【０００５】
【発明が解決しようとする課題】
従って本発明は、折り畳むことができる携帯型スクリーンを提供しようとするものである。
【０００６】
【課題を解決するための手段】
本発明によれば、上記課題は、透明性の繊維から構成される編物からなる表面および反射性の繊維から構成される編物からなる裏面を有してなる携帯型スクリーン用生地により解決される。
【０００７】
【発明の実施の形態】
本発明のスクリーン用生地の表面および裏面は、編物からなる。編物は、連続するループ状の編目から構成された布であり、その連続ループ構造により、伸縮性を有する。
従って本発明のスクリーン用生地を折り曲げても、この連続ループ構造より、スクリーン用生地を構成する繊維自体は引き伸ばされることが無く、スクリーン全体としてシワを形成しない。
【０００８】
一方、従来技術のスクリーンは、シートまたはフィルムから構成されており、編物構造に比べて伸縮性が無い。そのため折り曲げられて一旦引き伸ばされた箇所は、伸張されたままで元の状態に戻らず、スクリーン表面にシワや折り目が残ってしまう。
また特許文献２は、異方性光反射および開口率調整による音波透過を目的として、織物からなるスクリーンを開示している。
そのような織物型スクリーンは、縦糸および横糸から構成されているので、一体に成形されているシートまたはフィルムよりも自由度が高く、シワになりにくいようにも思われる。しかし織物は、縦糸および横糸の交差位置で繊維が固定されている。そのため織物が折り曲げられると、繊維も折り曲げられ、引き伸ばされるので、結局は織物全体としてシワが形成されることになる。
【０００９】
本発明のスクリーン用生地は、透明性の繊維から構成される編物からなる表面と反射性の繊維から構成される編物からなる裏面とを有してなる。このように透明性および反射性繊維の組合せにより、本発明のスクリーン用生地は、光の乱反射がより起こりやすく、ホットスポット（スクリーンの中心部が周辺部より極端に明るい現象）を生じさせにくくするという利点も有する。
スクリーン表面は、通常、反射輝度０．９〜１．５ゲインを有し、ホワイトタイプスクリーンとほぼ同一の反射輝度を有する。
【００１０】
さらに編物を構成する繊維、とりわけ表面の編物を構成する繊維が、異形断面を有する場合、光の乱反射を増大させることができる。
ここで本発明において繊維の異形断面とは、真円ではない断面をいい、異形断面の例には、楕円若しくは長円、または円ではない形状、例えば方形若しくは星形などが含まれる。異形断面が非対称であれば、なお好ましい。
異形断面繊維を使用する場合に特に、編物を２枚またはそれ以上重ねることにより、反射輝度の増大効果をさらに高めることができる。
【００１１】
スクリーン表面を構成する繊維は、光を透過する透明性の繊維であれば特に限定は無い。しかし表面繊維は、ブライト糸以上の透明性を有することが好ましい。また表面繊維の透明性を確保するため、繊維中における顔料としてのチタン含有量は、２質量％以下であることが好ましい。
表面繊維の例は、ポリオレフィン系繊維、ポリエステル系繊維、ナイロン系繊維または塩化ビニル系繊維などである。ポリエステル系繊維が、好ましい。
【００１２】
スクリーン裏面を構成する繊維は、光を反射することができる繊維であれば特に限定は無い。しかし表面繊維は、白度が高いことが好ましく、セミダル糸以上の白度を有することがさらに好ましい。裏面繊維の白度を確保するため、繊維中における顔料としてのチタン含有量は、１質量％以上であることが望ましい。
裏面繊維の例は、ポリオレフィン系繊維、ポリエステル系繊維、ナイロン系繊維、塩化ビニル系繊維、ウレタン系繊維などの合成繊維である。ポリエステル系繊維およびナイロン系繊維が好ましく、その中で白度が高い繊維が特に好ましい。ゴム弾性を持った糸やウーリー糸（縮みをかけた糸）が、裏面繊維として特に好ましい。
【００１３】
編物の密度は、１８〜３８ゲージ、好ましくは２２〜２８ゲージである。
表面の繊維の繊度は、５０〜３００デニール、好ましくは７５〜１００デニールである。
裏面の繊維の繊度は、５０〜３００デニール、好ましくは７５〜１００デニールである。裏面にゴム弾性系の繊維を使用する場合、その繊度は、１５〜７５デニール、好ましくは２０〜３０デニールである。
【００１４】
本発明の好ましい実施態様において、スクリーン用生地は表面と裏面との他に、スクリーン用生地の裏面側に、さらに樹脂層を有することができる。この樹脂層は、光の漏れを防ぐことにより、スクリーンの反射輝度を向上させることができる。
樹脂の色は、黒等の濃色が好ましいが、これには限定されず、白等の淡色も使用することができる。
【００１５】
樹脂層の材質は、光の漏れを防止できるものであれば特に限定は無いが、ゴムまたはウレタン発泡樹脂が好ましい。ゴムまたはウレタン発泡樹脂を樹脂層として使用すると、これらの高反発弾性により、スクリーンのシワの回復性を向上させることができる。
樹脂の量は、樹脂層が厚くなりすぎてスクリーン自体を折り曲げることができなくならない限り、特に限定は無い。好ましい樹脂層の厚みは、０．３〜０．５ｍｍである。
【００１６】
【実施例】
実施例１
編物の製造には、フライス編み機を使用する。表面は、７５デニールのポリエステル・ブライト異形断面糸を使用し、裏面は、７５デニールのポリエステル・セミダル・ウーリー糸および３０デニールのゴム弾性糸を使用して、２３ゲージの片袋組織編物のスクリーン用生地を製造する。
【００１７】
こうして製造したスクリーン用生地のシワに対する抵抗性を調べるために、スクリーン用生地の復元性を調べた。
ここで本発明における復元性とは、スクリーン用生地の元の長さＬ１と、スクリーン用生地に張力を加えて元の長さからさらにｘ％伸張させ（例えば長さ１００ｃｍのスクリーン用生地を１１５ｃｍ伸ばした場合は、１５％の伸張である）、張力を取り除いた後のスクリーン用生地の長さＬ２とに基づいて、次式：
【数１】
2004211255.tif 000002
により表される。
【００１８】
例えば長さ１００ｃｍのスクリーン用生地を、１１５ｃｍに引き伸ばし（１５％の伸張）、張力を取り除いた後のスクリーン用生地の長さが１０２ｃｍであれば、上記の式より復元性は２％である。
シワは、折り曲げられたときに引き伸ばされた箇所が元の長さに戻らないために生ずる。従って復元性が０に近いほど、スクリーン用生地のシワに対する抵抗性が大きいことになる。
【００１９】
この実施例１で製造したスクリーン用生地の復元性と、視野角毎の反射輝度のデータを以下の表１に記載する。表１のデータから示されるように、本発明のスクリーン用生地は復元性が２％以内であり、シワに対する高い抵抗性を有している。
【００２０】
【表１】
2004211255.tif 000003
【００２１】
実施例２
実施例１で製造したスクリーン用生地の裏面（セミダル・ウーリー糸の面）に、ゴム系接着剤を塗布し、クロロプレンゴムの発泡体を０．３０ｍｍにスライスしたものと積層させて、樹脂層を有するスクリーン用生地を得る。
【００２２】
実施例３
機械発泡機にて発泡させたエマルジョン系樹脂（ＮＢＲ・アクリル・ウレタン系樹脂）を離型紙に塗布する。この樹脂塗布面と実施例１で製造したスクリーン用生地の裏面（セミダル・ウーリー糸の面）とを合せるように圧着させる。圧着および乾燥後、離型紙を取り外し、樹脂層を有するスクリーン用生地を得る。
実施例２および３に記載のスクリーン用生地は、樹脂層を有することにより、光の漏れを防ぎ高い反射輝度を有することができる。またゴムおよび発泡樹脂層の高反発弾性により、スクリーンのシワの復元性を向上させることができる。
【００２３】
実施例４
実施例１で製造した２３ゲージの片袋組織編物２枚と、７５デニールのポリエステル・セミダル・ウーリー糸および３０デニールのゴム弾性糸を使用した２３ゲージの黒色に染めた片袋組織編物１枚との合計３枚の編物を重ね合わせる。これらの編物の縁だけを縫製して、スクリーン用生地を製造する。
このように、ブライト異形断面糸で構成された編物２枚を重ねることにより、スクリーン用生地の反射輝度を高めることができ、遮光層として使用する黒色編物による反射輝度低下の影響を抑制することができる。